(57)【要約】【課題】サイクル特性に優れたリチウム二次電池を提供する。【解決手段】リチウム二次電池１００は正極２０と負極３０を備え、負極３０は負極集電体３２と負極集電体３２上に設けられた負極合材層３４を有する。負極合材層３４は、負極活物質と導電助剤とバインダーとポリマーとを含む。負極活物質はシリコン（Ｓｉ）及び酸化シリコン（ＳｉＯｘ）の少なくとも一つを含み、ポリマーはポリフッ化ビニリデン（ＰＶＤＦ）とヘキサフルオロプロピレン（ＨＦＰ）の共重合体とイオン液体とを含む。このように、負極活物質層として機能する負極合材層にバインダーとポリマーの両方が含まれていることから、負極活物質の微粉化や集電体からの剥離がより効果的に抑制される。これにより、高いサイクル特性を得ることができるとともに、リチウム二次電池の電池寿命を伸ばすことが可能となる。【選択図】図１
2020095812.tif 000002
【特許請求の範囲】
【請求項１】
正極と、負極とを備え、
前記負極は、負極集電体と、前記負極集電体上に設けられた負極合材層とを有し、
前記負極合材層は、負極活物質と、導電助剤と、バインダーと、ポリマーとを含み、
前記負極活物質は、シリコン（Ｓｉ）及び酸化シリコン（ＳｉＯｘ）の少なくとも一つを含み、
前記ポリマーは、ポリフッ化ビニリデン（ＰＶＤＦ）とヘキサフルオロプロピレン（ＨＦＰ）の共重合体と、イオン液体とを含むことを特徴とするリチウム二次電池。
【請求項２】
前記共重合体と前記イオン液体の体積比率は、３０：７０〜８０：２０の範囲であることを特徴とする請求項１に記載のリチウム二次電池。
【請求項３】
前記ポリマーは、リチウム塩をさらに含むことを特徴とする請求項１又は２に記載のリチウム二次電池。
【請求項４】
前記リチウム塩は、ＬｉＴＦＳＡ（ＬｉＮ（ＣＦ３ＳＯ２）２）、ＬｉＦＳＡ（ＬｉＮ（ＦＳＯ２）２）、及びＬｉＰＦ６からなる群から選ばれる少なくとも一つを含むことを特徴とする請求項３に記載のリチウム二次電池。
【発明の詳細な説明】
【技術分野】
【０００１】
本発明はリチウム二次電池に関し、特に、負極活物質としてシリコン又は酸化シリコンを用いるリチウム二次電池に関する。
【背景技術】
【０００２】
近年、高出力でかつ高エネルギー密度を示す二次電池として、リチウム二次電池が実用化されている。リチウム二次電池は、エネルギー密度、サイクル特性、出入力特性、保存特性などの特性が従来の二次電池より優れていることから、モバイル機器や車載用電池、家庭用重電などの分野で普及が進んでいる。
【０００３】
一般的なリチウム二次電池においては、負極活物質にグラファイトが用いられる。グラファイトの理論容量は３７２ｍＡｈ／ｇである。近年においては、負極活物質にグラファイトを用いた一般的なリチウム二次電池よりもエネルギー密度をさらに高めるため、負極活物質としてグラファイトよりも遙かに大きな理論容量を持つシリコン（Ｓｉ）や酸化シリコン（ＳｉＯｘ）などからなる無機質粒子を用いたタイプのリチウム二次電池や、負極にリチウム金属を用いるタイプのリチウム二次電池の開発が進められている。
【０００４】
しかしながら、ＳｉやＳｉＯｘは充電時に大きな体積膨張を伴うため、充放電を繰り返すことにより、活物質の微粉化や集電体からの剥離が生じ、サイクル特性が低下するとともに、寿命が低下するという課題がある。
【０００５】
これに関し、特許文献１には、負極集電体と負極活物質層との間にＭｏ又はＷを含有する中間層を設けることによって、活物質の微粉化や集電体からの剥離を防止したリチウム二次電池が開示されている。しかしながら、ＭｏやＷは充放電に寄与しない物質であることから、このような物質を含有する中間層を設けると、電池のエネルギー密度が低下するという問題があった。
【０００６】
一方、特許文献２に記載されたリチウム二次電池は、負極活物質層がシリコンなどの無機質粒子と、無機質粒子を結着させるポリマーと、負極活物質層に導電性を与えるための導電助剤を含んでいる。ポリマーとしては、ポリフッ化ビニリデン（ＰＶＤＦ）や、フッ化ビニリデンとヘキサフルオロプロピレンの共重合体（ＶＤＦ−ＨＦＰ共重合体）などの変性フッ素含有高分子化合物が例示されている。
【先行技術文献】
【特許文献】
【０００７】
【特許文献１】特開２００２−３７３６４４号公報
【特許文献２】特開２００４−２０００１０号公報
【発明の概要】
【発明が解決しようとする課題】
【０００８】
しかしながら、特許文献２に記載されたポリマーとして変性フッ素含有高分子化合物を用いても、実際には活物質の微粉化や集電体からの剥離を抑制することは困難であり、高いサイクル特性を得ることはできなかった。
【０００９】
本発明は上記問題に鑑みてなされたものであり、負極活物質層にシリコン（Ｓｉ）又は酸化シリコン（ＳｉＯｘ）からなる負極活物質とポリマーが含まれる、サイクル特性に優れたリチウム二次電池を提供することを目的とする。
【課題を解決するための手段】
【００１０】
本発明によるリチウム二次電池は、正極と負極とを備え、負極は、負極集電体と負極集電体上に設けられた負極合材層とを有し、負極合材層は、負極活物質と導電助剤とバインダーとポリマーとを含み、負極活物質は、シリコン（Ｓｉ）及び酸化シリコン（ＳｉＯｘ）の少なくとも一つを含み、ポリマーは、ポリフッ化ビニリデン（ＰＶＤＦ）とヘキサフルオロプロピレン（ＨＦＰ）の共重合体とイオン液体とを含むことを特徴とする。
【００１１】
本発明によれば、負極活物質層として機能する負極合材層にバインダーとポリマーの両方が含まれるとともに、ポリマーがポリフッ化ビニリデン（ＰＶＤＦ）とヘキサフルオロプロピレン（ＨＦＰ）の共重合体とイオン液体とを含んでいることから、負極合材層内において高いリチウムイオン伝導度が得られるとともに、微粉化した活物質の粒子の分離を防ぐのに十分な高い弾性率を有し、ポリマーとしてポリフッ化ビニリデン（ＰＶＤＦ）や、フッ化ビニリデンとヘキサフルオロプロピレンの共重合体（ＶＤＦ−ＨＦＰ共重合体）を用いた場合に比べて、活物質の微粉化や集電体からの剥離がより効果的に抑制される。これにより、高いサイクル特性を得ることができるとともに、リチウム二次電池の電池寿命を伸ばすことが可能となる。
【００１２】
本発明において、共重合体とイオン液体の体積比率は、３０：７０〜８０：２０の範囲であっても構わない。共重合体とイオン液体の体積比率がこの範囲であれば、充電に伴う負極合材層の膨張が効果的に抑えられることから、より高いサイクル特性を得ることが可能となる。
【００１３】
本発明において、ポリマーは、リチウム塩をさらに含んでいても構わない。これによれば、負極合材層内におけるリチウムイオン伝導度をさらに高めることが可能となる。この場合、リチウム塩は、ＬｉＴＦＳＡ（ＬｉＮ（ＣＦ３ＳＯ２）２）、ＬｉＦＳＡ（ＬｉＮ（ＦＳＯ２）２）、及びＬｉＰＦ６からなる群から選ばれる少なくとも一つを含むものであっても構わない。
【発明の効果】
【００１４】
このように、本発明によるリチウム二次電池は、負極合材層内において高いリチウムイオン伝導度が得られるとともに、活物質の微粉化や集電体からの剥離が効果的に抑制される。これにより、高いサイクル特性を得ることができるとともに、リチウム二次電池の電池寿命を伸ばすことが可能となる。
【図面の簡単な説明】
【００１５】
【図１】図１は、本発明の好ましい実施形態によるリチウム二次電池１００の模式的な断面図である。
【図２】図２は、充電によって負極合材層３４が膨張する様子を説明するための模式的な断面図である。
【発明を実施するための形態】
【００１６】
以下、添付図面を参照しながら、本発明の好ましい実施形態について詳細に説明する。
【００１７】
図１は、本発明の好ましい実施形態によるリチウム二次電池１００の模式的な断面図である。
【００１８】
図１に示すように、本実施形態によるリチウム二次電池１００は、積層体４０と、積層体４０を密閉した状態で収容するケース５０と、積層体４０に接続された一対のリード６０、６２とを備えている。また図示されていないが、ケース５０内には積層体４０とともに非水電解液が封入されている。
【００１９】
積層体４０は、正極２０及び負極３０と、正極２０と負極３０の間に配置されたセパレータ１０とを備える。正極２０は、板状（膜状）の正極集電体２２の表面に正極活物質層２４が設けられたものである。負極３０は、板状（膜状）の負極集電体３２の表面に負極合材層（負極活物質層）３４が設けられたものである。正極活物質層２４及び負極合材層３４は、セパレータ１０の両面にそれぞれ接触している。正極集電体２２及び負極集電体３２の端部には、それぞれリード６０、６２が接続されており、リード６０、６２の端部はケース５０の外部にまで延びている。図１に示す例では、ケース５０内に積層体４０が一つだけ収容されているが、複数の積層体４０をケース５０内に収容しても構わない。
【００２０】
以下、リチウム二次電池１００を構成する各要素について説明する。
【００２１】
（正極集電体）
正極集電体２２は導電性の板材であればよく、例えば、アルミニウム、銅、ニッケルなどからなる金属箔または金属薄板を用いることができる。
【００２２】
（正極活物質層）
正極活物質層２４は、正極活物質、正極導電助剤及び正極バインダーを含む。正極活物質層２４における正極活物質の構成比率は、質量比で８０％以上９０％以下であることが好ましい。また正極活物質層２４における導電助剤の構成比率は、質量比で０．５％以上１０％以下であることが好ましく、正極活物質層２４におけるバインダーの構成比率は、質量比で０．５％以上１０％以下であることが好ましい。
【００２３】
（正極活物質）
正極活物質層２４に用いる正極活物質は、リチウムイオンの吸蔵及び放出、リチウムイオンの脱離及び挿入（インターカレーション）、又は、リチウムイオンとリチウムイオンのカウンターアニオン（例えば、ＰＦ６−）とのドープ及び脱ドープを可逆的に進行させることが可能な電極活物質を用いることができる。
【００２４】
正極活物質の例としては、コバルト酸リチウム（ＬｉＣｏＯ２）、ニッケル酸リチウム（ＬｉＮｉＯ２）、リチウムマンガンスピネル（ＬｉＭｎ２Ｏ４）、及び、一般式：ＬｉＮｉｘＣｏｙＭｎｚＭａＯ２（ｘ＋ｙ＋ｚ＋ａ＝１、０≦ｘ≦１、０≦ｙ≦１、０≦ｚ≦１、０≦ａ≦１、ＭはＡｌ、Ｍｇ、Ｎｂ、Ｔｉ、Ｃｕ、Ｚｎ、Ｃｒより選ばれる１種類以上の元素）で表される複合金属酸化物、リチウムバナジウム化合物（ＬｉＶ２Ｏ５）、オリビン型ＬｉＭＰＯ４（ただし、Ｍは、Ｃｏ、Ｎｉ、Ｍｎ、Ｆｅ、Ｍｇ、Ｎｂ、Ｔｉ、Ａｌ、Ｚｒより選ばれる１種類以上の元素又はＶＯを示す）、チタン酸リチウム（Ｌｉ４Ｔｉ５Ｏ１２）、ＬｉＮｉｘＣｏｙＡｌｚＯ２（０．９＜ｘ＋ｙ＋ｚ＜１．１）等の複合金属酸化物が挙げられる。
【００２５】
正極活物質層２４に用いる正極活物質は、以下の一般式（１）で表記される正極活物質を一つ以上含むことが好ましい。
ＬｉｘＭ１ｙＭ２１−ｙＯ２  ・・・（１）
一般式（１）において、Ｍ１はＮｉとＣｏからなる群から選択される少なくとも１種以上であり、Ｍ２はＡｌ、Ｍｇ及びＭｎからなる群から選択される少なくとも１種以上であり、ｘは０．０５≦ｘ≦１．１を満たし、ｙは０．３≦ｙ≦１を満たす。
【００２６】
一般式（１）で表記される正極活物質の具体例としては、ニッケル−コバルト−アルミニウム酸リチウム（ＮＣＡ）、コバルト酸リチウム（ＬＣＯ）、ニッケル−コバルト−マンガン酸リチウム（ＮＣＭ）等が挙げられる。
【００２７】
一般式（１）で表記される正極活物質は、高い理論容量を有し、リチウム二次電池１００の高容量化に寄与する。
【００２８】
（正極導電助剤）
正極活物質層２４に用いる正極導電助剤としては、例えば、カーボンブラック類等のカーボン粉末、カーボンナノチューブ、炭素材料、銅、ニッケル、ステンレス、鉄等の金属微粉、炭素材料及び金属微粉の混合物、ＩＴＯ等の導電性酸化物が挙げられる。正極活物質のみで十分な導電性を確保できる場合、正極活物質層２４は導電助剤を含んでいなくても構わない。
【００２９】
（正極バインダー）
正極活物質層２４に用いる正極バインダーは、正極活物質同士を結合させると共に、正極活物質と正極集電体２２とを結合させる役割を果たす。正極バインダーは、上述の結合が可能なものであればよく、例えば、ポリフッ化ビニリデン（ＰＶＤＦ）、ポリエーテルスルホン（ＰＥＳＵ）、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、エチレン−テトラフルオロエチレン共重合体（ＥＴＦＥ）、ポリクロロトリフルオロエチレン（ＰＣＴＦＥ）、エチレン−クロロトリフルオロエチレン共重合体（ＥＣＴＦＥ）、ポリフッ化ビニル（ＰＶＦ）等のフッ素樹脂が挙げられる。
【００３０】
また、上記の他に、正極バインダーとして、例えば、ビニリデンフルオライド−ヘキサフルオロプロピレン系フッ素ゴム（ＶＤＦ−ＨＦＰ系フッ素ゴム）、ビニリデンフルオライド−ヘキサフルオロプロピレン−テトラフルオロエチレン系フッ素ゴム（ＶＤＦ−ＨＦＰＴＦＥ系フッ素ゴム）、ビニリデンフルオライド−ペンタフルオロプロピレン系フッ素ゴム（ＶＤＦ−ＰＦＰ系フッ素ゴム）、ビニリデンフルオライド−ペンタフルオロプロピレン−テトラフルオロエチレン系フッ素ゴム（ＶＤＦ−ＰＦＰ−ＴＦＥ系フッ素ゴム）、ビニリデンフルオライド−パーフルオロメチルビニルエーテル−テトラフルオロエチレン系フッ素ゴム（ＶＤＦ−ＰＦＭＶＥ−ＴＦＥ系フッ素ゴム）、ビニリデンフルオライド−クロロトリフルオロエチレン系フッ素ゴム（ＶＤＦ−ＣＴＦＥ系フッ素ゴム）等のビニリデンフルオライド系フッ素ゴムを用いてもよい。
【００３１】
また、正極バインダーとして、電子伝導性の導電性高分子やイオン伝導性の導電性高分子を用いてもよい。電子伝導性の導電性高分子としては、例えば、ポリアセチレン等が挙げられる。この場合は、正極バインダーが導電助剤の機能も発揮するので正極導電助剤を添加しなくてもよい。イオン伝導性の導電性高分子としては、例えば、ポリエチレンオキシド、ポリプロピレンオキシド等の高分子化合物にリチウム塩又はリチウムを主体とするアルカリ金属塩を複合化させたもの等が挙げられる。
【００３２】
（負極集電体）
負極集電体３２は、導電性の板材であればよく、例えば、アルミニウム、銅、ニッケルなどからなる金属箔または金属薄板を用いることができる。
【００３３】
（負極合材層）
負極合材層３４は、負極活物質、負極導電助剤、負極バインダー及びポリマーを含む負極活物質層である。負極バインダーとポリマーは、いずれも負極活物質を結着させることにより、負極活物質の微粉化や負極集電体３２からの剥離を防止する役割を果たすが、両者は互いに異なる材料からなり、特に、ポリマーは負極合材層３４に適度な弾力を与えるとともに、リチウムイオンの伝導度を高める役割を果たす。負極バインダーは、ポリマーだけでは不十分となる結着特性を補う役割を果たす。負極活物質、負極導電助剤、負極バインダー及びポリマーの質量比は、例えば８８：２：８：２程度とすることができる。このように、ポリマーの含有量は、負極バインダーの含有量よりも少なくても構わない。
【００３４】
（負極活物質）
負極活物質は、シリコン（Ｓｉ）及び酸化シリコン（ＳｉＯｘ）の少なくとも一つを含む粒子からなる。但し、シリコン（Ｓｉ）及び酸化シリコン（ＳｉＯｘ）以外の無機質粒子が含まれていても構わない。
【００３５】
（負極導電助剤）
負極合材層３４に用いる負極導電助剤としては、正極活物質層２４に用いる正極導電助剤と同じ材料を用いることができる。つまり、カーボンブラック類等のカーボン粉末、カーボンナノチューブ、炭素材料、銅、ニッケル、ステンレス、鉄等の金属微粉、炭素材料及び金属微粉の混合物、ＩＴＯ等の導電性酸化物が挙げられる。
【００３６】
（負極バインダー）
負極合材層３４に用いる負極バインダーは、正極活物質層２４に用いる正極バインダーと同じ材料を用いることができる。この他に、負極バインダーとして、例えば、セルロース、スチレン・ブタジエンゴム、エチレン・プロピレンゴム、ポリイミド樹脂、ポリアミドイミド樹脂、アクリル樹脂等を用いても構わない。
【００３７】
（ポリマー）
ポリマーは、ポリフッ化ビニリデン（ＰＶＤＦ）とヘキサフルオロプロピレン（ＨＦＰ）の共重合体（ＰＶＤＦ−ＨＦＰ共重合体）と、イオン液体とを含む。このうち、ＰＶＤＦ−ＨＦＰ共重合体は、バインダーの一種として機能するとともに、負極合材層３４に適度な弾力を与える役割を果たす。これにより、上記の負極バインダーのみを用いる場合と比べ、負極活物質の微粉化や負極集電体３２からの剥離が効果的に防止される。また、イオン液体は、ポリマー内におけるリチウムイオンの移動を可能とするための非水電解質である。ＰＶＤＦ−ＨＦＰ共重合体とイオン液体の体積比率は、３０：７０〜８０：２０の範囲であることが好ましい。
【００３８】
ポリマーに用いるイオン液体は、カチオンとアニオンの組合せによって得られる１００℃未満でも液体状の塩である。イオン液体は、イオンのみからなる液体であるため、静電的な相互作用が強く、不揮発性、不燃性と言う特徴を有する。電解液としてイオン液体を用いたリチウム二次電池は、安全性に優れる。
【００３９】
イオン液体は、カチオンとアニオンの組合せによって様々な種類がある。例えば、イミダゾリウム塩、ピロリジニウム塩、ピペリジニウム塩、ピリジニウム塩、アンモニウム塩等の窒素系のイオン液体、ホスホニウム塩等のリン系のイオン液体、スルホニウム塩等の硫黄系のイオン液体等が挙げられる。窒素系のイオン液体は、環状のアンモニウム塩と鎖状のアンモニウム塩とに分けることができる。
【００４０】
イオン液体のカチオンとしては、窒素系、リン系、硫黄系等のものが報告されている。窒素系カチオンは、原料の入手性、多様性、安全性、操作性、価格等の面で優れている。窒素系カチオンの中でも、イミダゾリウム系、アンモニウム系及びピリジニウム系のカチオンは、原料が比較的安価で入手が容易である。
【００４１】
イオン液体のアニオンとしては、ＡｌＣｌ４−、ＮＯ２−、ＮＯ３−、Ｉ−、ＢＦ４−、ＰＦ６−、ＡｓＦ６−、ＳｂＦ６−、ＮｂＦ６−、ＴａＦ６−、Ｆ（ＨＦ）２．３−、ｐ−ＣＨ３ＰｈＳＯ３−、ＣＨ３ＣＯ２−、ＣＦ３ＣＯ２−、ＣＨ３ＳＯ３−、ＣＦ３ＳＯ３−、（ＣＦ３ＳＯ２）３Ｃ−、Ｃ３Ｆ７ＣＯ２−、Ｃ４Ｆ９ＳＯ３−、（ＣＦ３ＳＯ２）２Ｎ−、（Ｃ２Ｆ５ＳＯ２）２Ｎ−、（ＣＦ３ＳＯ２）（ＣＦ３ＣＯ）Ｎ−、（ＣＮ）２Ｎ−等が挙げられる。
【００４２】
ポリマーは、リチウム塩をさらに含んでいても構わない。リチウム塩としては、ＬｉＰＦ６、ＬｉＢＦ４、ＬｉＢＯＢ等の無機酸陰イオン塩、ＬｉＴＦＳＡ（ＬｉＮ（ＣＦ３ＳＯ２）２）、ＬｉＦＳＡ（ＬｉＮ（ＦＳＯ２）２）、ＬｉＣＦ３ＳＯ３、（ＣＦ３ＳＯ２）２ＮＬｉ、（ＦＳＯ２）２ＮＬｉ等の有機酸陰イオン塩等を用いることができる。
【００４３】
図２は、充電によって負極合材層３４が膨張する様子を説明するための模式的な断面図である。
【００４４】
図２（ａ）に示すように、完全に放電した状態においては、負極合材層３４に含まれる負極活物質７０、つまりシリコン（Ｓｉ）又は酸化シリコン（ＳｉＯｘ）の粒子にリチウムが吸蔵されておらず、このため粒子のサイズは小さい。負極活物質７０の粒子は、図示しない負極バインダー及びポリマー７２によって結着されている。ポリマー７２は、複数の負極活物質７０の粒子に覆い被さるよう、負極合材層３４内に広く存在する。負極活物質７０の粒子の表面には負極導電助剤７４が存在しており、これによって負極合材層３４の導電性が確保されている。
【００４５】
この状態から充電を進めると、図２（ｂ）に示すように、負極活物質７０にリチウムが吸蔵され、負極活物質７０の粒子が体積膨張する。これに伴い、負極活物質７０の粒子にはクラックが発生する。一方、放電を進めると、負極活物質７０の粒子からリチウムが放出され、負極活物質７０の粒子は図２（ａ）に示すように再び収縮する。
【００４６】
このような充放電を繰り返すと、膨張収縮に伴う内部応力によって負極活物質７０の粒子が破砕され、図２（ｃ）に示すように粒子の微粉化が進行する。しかしながら、本実施形態によるリチウム二次電池１００においては、負極合材層３４に負極バインダーのみならず、ＰＶＤＦ−ＨＦＰ共重合体とイオン液体を含むポリマー７２が添加されていることから負極合材層３４に適度な弾力が与えられる。これにより、負極バインダーのみ或いはポリマーのみを用いる場合と比べ、負極活物質７０の微粉化や負極集電体３２からの剥離を効果的に防止することが可能となる。しかも、ポリマー７２は、イオン液体を含んでいることから、負極合材層３４内におけるリチウムイオンの移動も促進される。
【００４７】
ポリマー７２がこのような機能を発揮するためには、（１）微粉化した負極活物質７０の粒子の分離を防ぐのに十分な高い弾性率を有していること、（２）常温で高いリチウムイオン伝導度を有していること、（３）正極２０及び負極３０を分解させることのない広い電気化学的安定を有していること、（４）界面抵抗が低く、負極集電体３２に対して良好な密着性を有していること、が好ましい。この点、本実施形態によるリチウム二次電池１００に用いられるポリマー７２は、ＰＶＤＦ−ＨＦＰ共重合体とイオン液体を含んでいることから、上記（１）〜（４）の条件を全て満たすことが可能である。
【００４８】
（非水電解液）
非水電解液は、イオン液体及びリチウム塩を含む。イオン液体及びリチウム塩としては、負極合材層３４のポリマーに用いることが可能なイオン液体及びリチウム塩として列挙した材料を用いることができる。非水電解液に用いるイオン液体とポリマーに用いるイオン液体は、互いに同じであっても構わないし、互いに異なる材料であっても構わない。同様に、非水電解液に用いるリチウム塩とポリマーに用いるリチウム塩は、互いに同じであっても構わないし、互いに異なる材料であっても構わない。例えば、イオン液体として、Ｎ−メチル−Ｎ−プロピルピロリジニウムビス（フルオロスルホニル）イミドを用い、リチウム塩として、濃度１ｍｏｌ／Ｌのリチウムビス（トリフルオロメタンスルホニル）イミド（Ｌｉ−ＴＦＳＩ）を用いることができる。
【００４９】
（セパレータ）
セパレータ１０は、電気絶縁性を有する多孔質体であり、例えば、ポリエチレン、ポリプロピレン又はポリオレフィンからなるフィルムの単層体または積層体や、上記樹脂の混合物の延伸膜、或いは、セルロース、ポリエステル及びポリプロピレンからなる群より選択される少なくとも１種の構成材料からなる繊維不織布が挙げられる。
【００５０】
（ケース）
ケース５０は、その内部に積層体４０及び非水電解液を密封するものである。ケース５０は、非水電解液の外部への漏出や、外部からのリチウム二次電池１００内部への水分等の侵入等を抑止できる物であれば特に限定されない。
【００５１】
例えば、ケース５０として、図１に示すように、金属箔５２を２枚の高分子膜５４で両側からコーティングした金属ラミネートフィルムを利用できる。金属箔５２としては例えばアルミ箔を用いることができ、高分子膜５４としては例えばポリプロピレン等の膜を用いることができる。外側の高分子膜５４の材料としては融点の高い高分子、例えば、ポリエチレンテレフタレート（ＰＥＴ）、ポリアミド等が好ましく、内側の高分子膜５４の材料としては、例えばポリエチレン（ＰＥ）、ポリプロピレン（ＰＰ）等が好ましい。
【００５２】
（リード）
リード６０、６２は、アルミ、ニッケル、銅にニッケルメッキされた金属板等の導電材料から形成されている。特に、正極２０側に接続されるリード６０についてはアルミ金属板を用いることが好ましく、負極３０側に接続されるリード６２については、ニッケル金属板又は銅にニッケルメッキされた金属板を用いることが好ましい。
【００５３】
（リチウム二次電池の製造方法）
次に、本実施形態によるリチウム二次電池１００の製造方法について説明する。
【００５４】
正極２０の作製方法は次の通りである。まず、正極活物質、正極バインダー及び溶媒を混合することによって正極用塗料を作製する。必要に応じ正極導電助剤を更に加えても良い。溶媒としては例えば、水、Ｎ−メチル−２−ピロリドン等を用いることができる。正極活物質、正極導電助剤、正極バインダーの構成比率は、質量比で８０ｗｔ％〜９８ｗｔ％：０．１ｗｔ％〜１０ｗｔ％：０．１ｗｔ％〜１０ｗｔ％であることが好ましい。これらの質量比は、全体で１００ｗｔ％となるように調整される。
【００５５】
正極用塗料を構成する成分の混合方法は特に制限されず、混合順序もまた特に制限されない。上記正極用塗料を、正極集電体２２に塗布する。塗布方法としては、特に制限はなく、通常電極を作製する場合に採用される方法を用いることができる。例えば、スリットダイコート法、ドクターブレード法が挙げられる。
【００５６】
続いて、正極集電体２２の表面に塗布された正極用塗料中の溶媒を除去する。除去方法は特に限定されない。例えば、正極用塗料が塗布された正極集電体２２を、８０℃〜１５０℃の雰囲気下で乾燥させればよい。
【００５７】
このようにして正極活物質層２４が形成された正極２０を必要に応じ、ロールプレス装置等によりプレス処理を行う。ロールプレスの線圧は用いる材料によって異なるが、正極活物質層２４の密度が所定の値となるように調整する。正極活物質層２４の密度と線圧との関係は、正極活物質層２４を構成する材料比率との関係を踏まえた事前検討により求めることができる。
【００５８】
そして、正極集電体２２にリード６０を溶接すれば、正極２０が完成する。
【００５９】
負極３０の作製方法は次の通りである。まず、負極活物質、負極導電助剤、負極バインダー、ポリマー及び溶媒を混合することによって負極用塗料を作製する。必要に応じリチウム塩を更に加えても良い。混合方法は特に制限されず、混合順序もまた特に制限されない。溶媒としては、例えば、Ｎ−メチル−２−ピロリドン等を用いることができる。
【００６０】
次に、上記負極用塗料を、負極集電体３２に塗布する。塗布方法としては、特に制限はなく、通常電極を作製する場合に採用される方法を用いることができる。例えば、スリットダイコート法、ドクターブレード法が挙げられる。
【００６１】
続いて、負極集電体３２の表面に塗布された負極用塗料中の溶媒を除去する。除去方法は特に限定されない。例えば、負極用塗料が塗布された負極集電体３２を、８０℃〜１５０℃の雰囲気下で乾燥させればよい。
【００６２】
そして、負極集電体３２にリード６２を溶接すれば、負極３０が完成する。
【００６３】
次に、セパレータ１０を正極２０と負極３０によって挟み込むことにより積層体４０を形成し、この積層体４０をケース５０内に挿入する。そして、ケース内５０に非水電解液を注入した後、ケース５０の入り口を真空封止することにより、本実施形態によるリチウム二次電池１００が完成する。なお、ケース５０に非水電解液を注入するのではなく、積層体４０にあらかじめ非水電解液に含浸させても構わない。
【００６４】
以上説明したように、本実施形態によるリチウム二次電池１００は、負極合材層３４に負極活物質、負極導電助剤、負極バインダーだけでなく、ＰＶＤＦ−ＨＦＰ共重合体とイオン液体を含むポリマーが含まれていることから、負極バインダーのみ或いはポリマーのみを用いる場合と比べ、負極活物質の微粉化や負極集電体３２からの剥離を効果的に防止することが可能となる。これにより、高いサイクル特性を得ることができるとともに、リチウム二次電池の電池寿命を伸ばすことが可能となる。
【００６５】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【実施例】
【００６６】
正極活物質としてＮＣＡ（組成式：Ｌｉ１．０Ｎｉ０．７８Ｃｏ０．１９Ａｌ０．０３Ｏ２）、正極導電材としてカーボンブラック、正極バインダーとしてＰＶＤＦを準備した。これらを溶媒中で混合することによって正極用塗料を作製し、これをアルミ箔からなる正極集電体の表面に塗布することによって正極を形成した。正極活物質と正極導電材と正極バインダーの質量比は、９５：２：３とした。塗布後、１００℃で１５分乾燥することによって溶媒を除去した。
【００６７】
負極活物質として、サンプル毎にシリコン（Ｓｉ）又は酸化シリコン（ＳｉＯｘ）を準備した。また、負極導電材としてカーボンブラック、負極バインダーとしてあらかじめイミド化されたポリイミド樹脂を準備した。ポリマーを構成するＰＶＤＦ−ＨＦＰ共重合体としてＫｙｎａｒ製＃２８２０を用い、ポリマーを構成するイオン液体として、Ｎ−メチル−Ｎ−プロピルピロリジニウムビス（フルオロスルホニル）イミド（Ｐ１３−ＦＳＩ）を用いた。ＰＶＤＦ−ＨＦＰ共重合体におけるＰＶＤＦとＨＦＰの比率は、ＨＦＰ置換量が１１ｍｏｌ％である。負極活物質、負極導電助剤、負極バインダー及びポリマーの質量比は、いずれのサンプルにおいても８８：２：８：２に設定した。但し、比較例のサンプルについては、ポリマー又はイオン液体を省略した。
【００６８】
ＰＶＤＦ−ＨＦＰ共重合体とイオン液体の体積比率については、サンプル毎に所定の比率に設定した。また、いくつかのサンプルについては、ポリマーにリチウム塩を添加した。これらの材料を溶媒であるＮ−メチル−２−ピロリドン中で混合することによって負極用塗料を作製し、これを銅箔からなる負極集電体の表面にドクターブレード法によって塗布することによって負極を形成した。その後、負極集電体の表面に塗布された負極用塗料を１００℃で１５分間加熱乾燥することにより、溶媒を除去し、ＰＶＤＦ−ＨＦＰ共重合体を硬化させた。
【００６９】
そして、正極と負極によってポリエチレンからなるセパレータを挟み込むことによって積層体を作製した。また正極と負極の積層数は１層とした。
【００７０】
得られた積層体を非水電解液中に含浸させてからケース内に封入して、リチウム二次電池を作製した。非水電解液は、主溶媒としてＮ−メチル−Ｎ−プロピルピロリジニウムビス（フルオロスルホニル）イミド（Ｐ１３−ＦＳＩ）を用い、リチウム塩として（ＦＳＯ２）２ＮＬｉを用いた。リチウム塩は１ｍｏｌ／Ｌとなるようにイオン液体へ溶解させ、非水電解液を調整した。
【００７１】
得られたリチウム二次電池を充電電圧４．３Ｖ、放電電圧３Ｖで、充放電レート０．１Ｃで動作させ、複数サイクルの充放電を行った。そして、初期容量を１００％とした場合に容量が８０％に低下する充放電回数を「サイクル回数」と定義した。
【００７２】
結果を表１に示す。
【００７３】
【表１】
2020095812.tif 000003
【００７４】
表１に示すように、負極活物質がシリコン（Ｓｉ）である場合、負極合材層にポリマーが含まれていない比較例１のサンプルではサイクル回数が４０回、負極合材層にＰＶＤＦ−ＨＦＰ共重合体を含むがイオン液体が含まれていない比較例２のサンプルではサイクル回数が４２回であったのに対し、負極合材層にポリマーが含まれている実施例１〜１３のサンプルではサイクル回数が５０回以上であり、サイクル回数が向上することが確認された。また、ＰＶＤＦ−ＨＦＰ共重合体とイオン液体の体積比率が３０：７０〜８０：２０の範囲である実施例２〜６、８〜１３のサンプルでは、サイクル回数が６０回以上であった。特に、ポリマーにリチウム塩を添加した実施例８〜１３のサンプルにおいては、サイクル回数がいずれも６５回であり、最も高いサイクル回数が得られた。
【００７５】
また、負極活物質が酸化シリコン（ＳｉＯｘ）である場合、負極合材層にポリマーが含まれていない比較例３のサンプルではサイクル回数が１００回、負極合材層にＰＶＤＦ−ＨＦＰ共重合体を含むがイオン液体が含まれていない比較例４のサンプルではサイクル回数が１０２回であったのに対し、負極合材層にポリマーが含まれている実施例１４〜２３のサンプルではサイクル回数が１１０回以上であり、サイクル回数が向上することが確認された。また、ＰＶＤＦ−ＨＦＰ共重合体とイオン液体の体積比率が３０：７０〜８０：２０の範囲である実施例１５〜１９、２１〜２３のサンプルでは、サイクル回数が１３０回以上であった。特に、ポリマーにリチウム塩を添加した実施例２１〜２３のサンプルにおいては、サイクル回数がいずれも１４０回であり、最も高いサイクル回数が得られた。
【符号の説明】
【００７６】
１０    セパレータ
２０    正極
２２    正極集電体
２４    正極活物質層
３０    負極
３２    負極集電体
３４    負極合材層
４０    積層体
５０    ケース
５２    金属箔
５４    高分子膜
６０、６２    リード
７０    負極活物質
７２    ポリマー
７４    負極導電助剤
１００    リチウム二次電池
【図１】
2020095812.tif 000004
【図２】
2020095812.tif 000005